Шихта для получения люминесцентного материала
CHARGE FOR PRODUCING LUMINESCENT MATERIAL

Изобретение относится к составам шихты для получения люминесцентного материала.
3
2
3
2
5
Известна шихта для получения люминесцентного материала, содержащая YF, YO, VO и оксид редкоземельного элемента из группы Nd, Eu, Tb [1].
Задачей изобретения является расширение ассортимента люминесцентных материалов, сокращение продолжительности отжига.
3
2
3
2
5
2
3
3
2
3
2
5
2
3
Технический результат достигается тем, что шихта для получения люминесцентного материала содержит YF, YO, VO и оксид редкоземельного элемента, в качестве которого она включает GdO, при следующем соотношении компонентов, мас. %: YF 26,0-29,0; YO 26,0-28,5; VO 20,0-30,0; GdO 15,0-25,5.
В таблице приведены составы шихты для получения люминесцентного материала.
Шихту для получения люминесцентного материала можно получить следующим образом.
Компоненты шихты измельчают, перемешивают с добавкой этилового (метилового) спирта до получения однородной массы, формуют в таблетки и отжигают в атмосфере инертного газа, например аргона. Отжиг может быть проведен по стадиям при 850°С в течение 6 ч, при 500°С в течение 1 ч и при 800°С в течение 8 ч. Свечение материала обеспечивается при воздействии УФ-излучения.
Источник информации
1. SU 1613477, С09K 11/82, 1990.